ПЛЕНКА НА ОСНОВЕ ПОЛИЭФИРА И СПОСОБ ПЕРЕРАБОТКИ КОНТЕЙНЕРА НА ОСНОВЕ ПОЛИЭФИРА, В КОТОРОМ ОНА ИСПОЛЬЗУЕТСЯ

1. Пленка на основе полиэфира, которая содержит базовый слой, включающий смолу на основе полиэфира; и печатный слой, расположенный с одной стороны базового слоя,
причем, когда пленку разрезают на кусочки размером 1 см в ширину и 1 см в длину, погружают в водный раствор гидроксида натрия (NaOH), имеющий концентрацию 1%, и перемешивают в течение 15 мин. при 85°C со скоростью 240 м/мин., средний размер частиц компонента печатного слоя, отделяемого от базового слоя, составляет 15 мкм или более.
2. Пленка на основе полиэфира по п.1, в которой печатный слой формируют из композиции печатного слоя, которая содержит первый растворитель, первое связующее и первый пигмент, и массовое соотношение первого растворителя и первого связующего составляет 1:(0,5-2,5).
3. Пленка на основе полиэфира по п.2, в которой первый растворитель содержит одно или более веществ, выбранных из группы, включающей бензол, ксилол, толуол, тетраметилбензол, ацетон, метилэтилкетон, метилизобутилкетон, циклогексанон, метанол, этанол, пропанол, изопропиловый спирт, бутиловый спирт, 2-метил-2-пропанол, октанол, аллиловый спирт, бензиловый спирт, этиленгликоль, диэтиленгликоль, триэтиленгликоль, тетраметиленгликоль, тетраэтиленгликоль, пропиленгликоль, дипропиленгликоль, трипропиленгликоль, гексиленгликоль и неопентилгликоль.
4. Пленка на основе полиэфира по п.2, в которой композиция печатного слоя содержит первый растворитель в количестве от 1% масс. до 35% масс., первое связующее в количестве от 25% масс. до 60% масс. и первый пигмент в количестве от 5% масс. до 50% масс. от общей массы композиции печатного слоя.
5. Пленка на основе полиэфира по п.1, в которой смола на основе полиэфира содержит диольный компонент и дикарбокислотный компонент;
диольный компонент содержит по меньшей мере одно вещество, выбранное из группы, включающей этиленгликоль, диэтиленгликоль и неопентилгликоль; и
смола на основе полиэфира содержит неопентилгликоль в количестве от 1% мольн. до 35% мольн. от общего количества молей диольного компонента.
6. Пленка на основе полиэфира по п.5, в которой смола на основе полиэфира содержит этиленгликоль в количестве от 55% мольн. до 90% мольн. и диэтиленгликоль в количестве от 1% мольн. до 15% мольн. от общего количества молей диольного компонента, и молярное соотношение этиленгликоля и диэтиленгликоля составляет от 5 до 60:1.
7. Пленка на основе полиэфира по п.1, которая имеет прозрачность 90% или большую при длине волны 550 нм,
разницу значений прозрачности 0,7% или меньшую до и после погружения, и
разницу (ΔL) в Col-L 0,7 или меньшую, разницу (Δa) в Col-a 0,5 или меньшую и разницу (Δb) в Col-b 0,5 или меньшую до и после погружения.
8. Пленка на основе полиэфира, которая содержит базовый слой, включающий смолу на основе полиэфира; печатный слой напротив базового слоя; и слой, способствующий отслаиванию, расположенный между базовым слоем и печатным слоем,
причем, когда пленку разрезают на кусочки размером 1 см в ширину и 1 см в длину, погружают в водный раствор гидроксида натрия (NaOH), имеющий концентрацию 1%, и перемешивают в течение 15 мин. при 85°C со скоростью 240 м/мин., средний размер частиц компонента печатного слоя, отделяемого от базового слоя, составляет 15 мкм или более.
9. Пленка на основе полиэфира по п.8, в которой слой, способствующий отслаиванию, формируют из композиции слоя, способствующего отслаиванию, который содержит второй растворитель, второе связующее и второй пигмент, и массовое соотношение второго растворителя и второго связующего составляет 1:(0,5-3).
10. Пленка на основе полиэфира по п.8, в которой второй растворитель содержит одно или более веществ, выбранных из группы, включающей метанол, этанол, пропанол, изопропиловый спирт, бутил спирт, 2-метил-2-пропанол, октанол, аллиловый спирт, бензиловый спирт, этиленгликоль, диэтиленгликоль, триэтиленгликоль, тетраметиленгликоль, тетраэтиленгликоль, пропилен гликоль, дипропиленгликоль, трипропиленгликоль, гексиленгликоль и неопентил гликоль.
11. Пленка на основе полиэфира по п.8, в которой композиция слоя, способствующего отслаиванию, содержит второй растворитель в количестве от 15% масс. до 40% масс., второе связующее в количестве от 10% масс. до 55% масс. и второй пигмент в количестве от 5% масс. до 50% масс. от общей массы композиции слоя, способствующего отслаиванию.
12. Пленка на основе полиэфира по п.8, в которой толщина базового слоя составляет от 10 мкм до 100 мкм,
толщина слоя, способствующего отслаиванию, составляет от 10 мкм до 200 мкм, и
толщина печатного слоя составляет от 0,1 мкм до 100 мкм.
13. Пленка на основе полиэфира по п.8, которая имеет разницу значений мутности 0,5% или меньшую до и после погружения в водный раствор гидроксида натрия (NaOH), имеющий концентрацию 1% при 85°C.
14. Способ регенерации контейнера на основе полиэфира, который включает:
предоставление контейнера на основе полиэфира, по меньшей мере часть которого окружена пленкой на основе полиэфира по п.1;
измельчение контейнера на основе полиэфира, снабженного упомянутой пленкой, с получением хлопьев;
погружение размельченных хлопьев в водный раствор гидроксида натрия (NaOH), имеющий концентрацию 1% при 85°C; и
термическую обработку погруженных хлопьев с получением регенерированной крошки на основе полиэфира,
причем, когда хлопья термически обрабатывают при температуре от 200°C до 220°C в течение 60-120 мин, агрегирующая фракция составляет 5% или менее.
15. Регенерированная полиэфирная крошка, полученная согласно способу регенерации по п.4.